(57)【要約】【課題】耐久性が高く、少ない施工日数で、簡易に補修できる。【解決手段】高耐久性エポキシ樹脂接着剤に骨材として珪砂を混ぜ合わせた接着材料を鋼製橋脚の基礎部の補修面に塗布し、水、硬化型セメント系複合材料、高性能ＡＥ減水剤、収縮低減剤、空気調整剤を配合してなる補修材料を補修面に左官で塗りつける、ないしは、型枠を設置し流し込むことで所定の厚さを確保して被覆施工する。【選択図】  図１
2015183451.tif 000002
【特許請求の範囲】
【請求項１】
高耐久性エポキシ樹脂接着剤に骨材として珪砂を混ぜ合わせた接着材料を鋼製橋脚の基礎部の補修面に塗布し、水、硬化型セメント系複合材料、高性能ＡＥ減水剤、収縮低減剤、空気調整剤を配合してなる補修材料を補修面に左官で塗りつける、ないしは、型枠を設置し流し込むことで所定の厚さを確保して被覆施工することを特徴とした鋼製橋脚基礎部の補修工法。
【請求項２】
補修材料は、材齢２８日の圧縮強度が３０Ｎ／mm２以上、引張降伏強度が２．０Ｎ／mm２以上、引張終局ひずみ０．２％以上である請求項１記載の鋼製橋脚基礎部の補修工法。
【請求項３】
硬化型セメント系複合材料は、
普通ポルトランドセメントまたは低熱ポルトランドセメント使用で水結合材重量比：２５％以上、
単位水量：２５０〜４００Ｋｇ／ｍ3、
細骨材結合材重量比（Ｓ／Ｃ）：１.５以下（０を含む）、
細骨材の最大粒径：０.８ｍｍ以下、細骨材の平均粒径：０.４ｍｍ以下、
膨張材：１００Ｋｇ／ｍ3未満、
ウエランガム：１.０〜５.０Ｋｇ／ｍ3
繊維径：５０μｍ以下、繊維長さ：５〜２５ｍｍ、繊維引張強度：１５００〜２４００ＭＰａ、
繊維量：１超え〜３vol.％
からなる請求項１または請求項２記載の鋼製橋脚基礎部の補修工法。
【請求項４】
補修材料の所定厚さを６ｍｍ、望ましくは１０ｍｍ以上とする請求項１ないし請求項３のいずれかに記載の鋼製橋脚基礎部の補修工法。
【請求項５】
被覆施工において天端部を漏水しない面取り仕上げとする請求項１ないし請求項４のいずれかに記載の鋼製橋脚基礎部の補修工法。
【請求項６】
補修材料を被覆施工後、初期乾燥防止のために被覆養生剤を散布する請求項１ないし請求項５のいずれかに記載の鋼製橋脚基礎部の補修工法。
【請求項７】
接着材料を鋼製の補修面に塗布する前に、鋼製橋脚および根巻きコンクリート面を予めケレンしておく請求項１ないし請求項６のいずれかに記載の鋼製橋脚基礎部の補修工法。
【発明の詳細な説明】
【技術分野】
【０００１】
本発明は、高速道路等の鋼製橋脚基礎部の補修工法に関するものである。
【背景技術】
【０００２】
首都高速道路の鋼製橋脚の基部に腐食が認められるケースがあり、長寿命化の技術が求められている。
【０００３】
橋梁の鋼製橋脚の基礎部にはコンクリート根巻きがされていて、異なる材料特性の鋼およびコンクリートが接合した複合構造物となっており、接合部分の大気にさらされている箇所から、水、塩分および炭酸ガス等が侵入して鋼製に腐食を生じるためである。
【０００４】
これらの侵入を防ぐために接着部分の大気にさらされている部分にシーリング剤を塗布して、シールすることが一般的に行なわれている。シーリング剤としてはエポキシ樹脂、ウレタン樹脂等が用いられている。
【０００５】
下記特許文献にもあるが、図９に示すように、根巻きコンクリート２と鋼製橋脚基礎部１とは接着剤により接着され、接着界面３が形成されている。また、前記接着界面３が大気に接触する部分およびその周囲部は、シーリング剤で被覆され、被覆層４がＬ字型に設けられている。
【特許文献１】特開２００２−３３８８４９号公報
【０００６】
しかし、応力負荷、繰り返し加重および振動、さらには熱膨張などで鋼とコンクリートとが異なる力学的挙動にシーリング剤が対応できないと、シーリング剤の剥離、割れが生じる。
【０００７】
前記特許文献１は、鋼およびコンクリートに対する高い密着性、強度および屈曲性を有し、かつ接着界面にかかる荷重および変形に対しても、樹脂割れや剥離を生じないことにより、鋼とコンクリートとの接着界面に水、塩分および炭酸ガス等が侵入することがなく、鋼の腐食、コンクリートの中性化を防止し得るものとして提案され、鋼とコンクリートとの接着界面およびその周囲部を、破断伸び率が１０％以上１５０％未満のビニルエステル樹脂組成物の硬化物で被覆し、前記接着界面と大気との接触を防止する。
【０００８】
また、鋼およびコンクリートの表面をプライマー処理し、前記プライマー処理した部分に未硬化のビニルエステル樹脂組成物を塗布し、紫外線を照射して前記ビニルエステル樹脂組成物を硬化せしめる。
【発明の概要】
【発明が解決しようとする課題】
【０００９】
しかし、樹脂などの塗装のライフサイクルは５〜１０年と比較的短い。また特許文献１の場合、接着しようとする金属表面に希釈した接着剤をスプレーで吹付け、これを一旦乾燥して、接着剤の本塗を行い、希釈効果を高めるなど、何工程もあり、施工にかなりの時間を要する。
【００１０】
さらに、紫外線を照射してビニルエステル樹脂組成物を硬化せしめるので、固くなり、割れやすく、耐久性に劣る。
【００１１】
本発明の目的は前記従来例の不都合を解消し、耐久性が高く、少ない施工日数で、簡易に補修できる鋼製橋脚基礎部の補修工法を提供することにある。
【課題を解決するための手段】
【００１２】
前記目的を達成するため請求項１記載の本発明は、高耐久性エポキシ樹脂接着剤に骨材として珪砂を混ぜ合わせた接着材料を鋼製橋脚の基礎部の補修面に塗布し、水、硬化型セメント系複合材料、高性能ＡＥ減水剤、収縮低減剤、空気調整剤を配合してなる補修材料を補修面に左官で塗りつける、ないしは、型枠を設置し流し込むことで所定の厚さを確保して被覆施工することを要旨とするものである。
【００１３】
請求項２記載の本発明は、補修材料は、材齢２８日の圧縮強度が３０Ｎ／mm２以上、引張降伏強度が２．０Ｎ／mm２以上、引張終局ひずみ０．２％以上であること、
請求項３記載の本発明は、硬化型セメント系複合材料は、
普通ポルトランドセメントまたは低熱ポルトランドセメント使用で水結合材重量比：２５％以上、
単位水量：２５０〜４００Ｋｇ／ｍ3、
細骨材結合材重量比（Ｓ／Ｃ）：１.５以下（０を含む）、
細骨材の最大粒径：０.８ｍｍ以下、細骨材の平均粒径：０.４ｍｍ以下、
膨張材：１００Ｋｇ／ｍ3未満、
ウエランガム：１.０〜５.０Ｋｇ／ｍ3
繊維径：５０μｍ以下、繊維長さ：５〜２５ｍｍ、繊維引張強度：１５００〜２４００ＭＰａ、
繊維量：１超え〜３vol.％
からなることを要旨とするものである。
【００１４】
請求項１から請求項３記載の本発明によれば、補修材料は水、硬化型セメント系複合材料、高性能ＡＥ減水剤、収縮低減剤、空気調整剤を配合してなるもの［急硬性の高靭性ＦＲＣ材料（ＥＣＣ）］で、急硬性の高靭性ＦＲＣ材料（ＥＣＣ）特有の微細ひび割れに折出物が充填されることにより橋脚との隙間が小さくなり、単なるモルタル被覆と比べ、非常に高い遮水性を実現できる。
【００１５】
補修材料（急硬性の高靭性ＦＲＣ材料（ＥＣＣ））のライフサイクルは、樹脂などの塗装のライフサイクル５〜１０年に対して、４０年程度と長い。
【００１６】
また、補修材料（急硬性の高靭性ＦＲＣ材料（ＥＣＣ））のこて塗り（左官）により、脱型枠時間を５時間程度とし、補修時間を８時間以内に収めることが可能となる。補修材料（急硬性の高靭性ＦＲＣ材料（ＥＣＣ））の塗り付け施工時においてダレを生じない。
【００１７】
このような補修材料を使用可能とするのが、接着材料であり、接着剤を介して急硬性の高靭性ＦＲＣ材料（ＥＣＣ）と鋼製橋脚との間に所定の付着強度を確保できる。
【００１８】
請求項４記載の本発明は、補修材料の所定厚さを６ｍｍ、望ましくは１０ｍｍ以上とすることを要旨とするものである。
【００１９】
請求項４記載の本発明によれば、一定の性能を発揮できる厚さである。
【００２０】
請求項５記載の本発明は、被覆施工において天端部を漏水しない面取り仕上げとすることを要旨とするものである。
【００２１】
請求項５記載の本発明によれば、天端部の面取仕上げにより滞水を防げるので、隙間への侵入を緩和できる。
【００２２】
請求項６記載の本発明は、補修材料を被覆施工後、初期乾燥防止のために被覆養生剤を散布することを要旨とするものである。
【００２３】
請求項６記載の本発明によれば、被覆養生剤を散布することにより初期に乾燥防止を図ることができる。
【００２４】
請求項７記載の本発明は、接着材料を鋼製の補修面に塗布する前に、鋼製橋脚および根巻きコンクリート面を予めケレンしておくことを要旨とするものである。
【００２５】
請求項７記載の本発明によれば、予め鋼製橋脚および根巻きコンクリート面をケレンしておくことで、接着材料の鋼製の補修面の塗布を確実なものとすることができる。
【発明の効果】
【００２６】
以上述べたように本発明の鋼製橋脚基礎部の補修工法は、耐久性が高く、少ない施工日数で、簡易に補修できるものである。
【発明を実施するための形態】
【００２７】
以下、図面について本発明の実施の形態を詳細に説明する。図１は本発明の鋼製橋脚基礎部の補修工法の説明図で、橋梁の鋼製橋脚基礎部１が根巻きコンクリート２に根巻きされている構造物を示した図である。
【００２８】
図２は本発明の工程を示すフローチャートで、本発明は接着材料の塗布と補修材料の被覆施工からなるもので、補修高は１５ｃｍ〜２０ｃｍ程度であり、まず、橋梁の鋼製橋脚基礎部１の補修個所に、高耐久製エポキシ樹脂接着剤に骨材として珪砂を混ぜ合わせた接着材料５を塗布する。
【００２９】
前記接着材料５を鋼製の補修面に塗布する前に、鋼製橋脚基礎部１および根巻きコンクリート２の面を予めケレンしておく。
【００３０】
高耐久製エポキシ樹脂接着剤としては、水張り条件下での２００万回疲労試験において強度低下が無く、圧縮強度５０MPa以上、圧縮弾性係数１０００MPa以上、曲げ強度３５MPa以上、引張せん断強度１０MPa以上で、ＪＩＳＫ６８５７処理条件Ｅの暴露条件における残留引張強度が９０％以上あるいは母材破壊する、高耐久型エポキシ樹脂接着剤（商品名ＫＳボンド  鹿島道路株式会社）を使用する。
【００３１】
高耐久型エポキシ樹脂接着剤の化学的組成としては、主剤がビスフェノール系エポキシ樹脂、硬化剤が変性脂肪族ポリアミンからなるものが望ましいが、その他の化学的組成からなるものであっても良い。
【００３２】
骨材としての珪砂にはＪＩＳ標準砂を使用し、高耐久製エポキシ樹脂接着剤（ＫＳボンド）１５００ｇに対して珪砂１０００ｇを混合する。
下記表１、２に標準砂の品質例を示す。
【表１】
2015183451.tif 000003
（備考）  １）分析方法：セメント協会標準試験方法I-12-1981（けい酸質原料の科学分析方法）
２）分析値は乾燥ベースの値。乾燥条件は105℃、１時間。
【表２】
2015183451.tif 000004
【００３３】
高耐久型エポキシ樹脂接着剤と珪砂とはプレミックスとして施工した方が品質のばらつきが少なくなるが、高耐久型エポキシ樹脂接着剤を塗布した上に珪砂を散布することも可能である。
【００３４】
この接着材料５を塗布した上に、水、硬化型セメント系複合材料、高性能ＡＥ減水剤、収縮低減剤、空気調整剤を配合してなる高靱性セメント複合材料（ECC；Engineered Cementitious Composite）の補修材料６を補修面に左官で塗りつける、ないしは、型枠を設置し流し込むことで所定の厚さを確保して被覆施工する。
【００３５】
補修材料（ＥＣＣ）６の配合例は下記表３に示す。
【表３】
2015183451.tif 000005
プレミックス材＝硬化型セメント系複合材料（ＥＣＣ）
液体混和材Ａ＝高性能ＡＥ減水剤（ポリカルボン酸エーテル系化合物を主成分とする。）
液体混和剤Ｂ＝収縮低減剤（ポリオキシアルキレンモノアルキルエーテルを主成分とする。）
液体混和剤Ｃ＝空気調整剤ポリオキシアルキレンモノアルキルエーテルを主成分とする。
【００３６】
硬化型セメント系複合材料［高靱性セメント複合材料（ECC）］は、下記〔Ｍ１〕の調合マトリックスに、下記〔Ｆ１〕のＰＶＡ短繊維を１超え〜３vol.％の量で配合してなる自己充填性を有する低収縮性のひずみ硬化型セメント系複合材料である。
〔Ｍ１〕
普通ポルトランドセメントまたは低熱ポルトランドセメント使用で水結合材重量比：２５％以上、
単位水量：２５０〜４００Ｋｇ／ｍ3、
細骨材結合材重量比（Ｓ／Ｃ）：１.５以下（０を含む）、
細骨材の最大粒径：０.８ｍｍ以下、細骨材の平均粒径：０.４ｍｍ以下、
膨張材：１００Ｋｇ／ｍ3未満、
ウエランガム：１.０〜５.０Ｋｇ／ｍ3
〔Ｆ１〕
繊維径：５０μｍ以下、繊維長さ：５〜２５ｍｍ、繊維引張強度：１５００〜２４００ＭＰａ、
繊維量：１超え〜３vol.％
【００３７】
膨張材は市販のカルシウムサルフォアルミネット系膨張材（電気化学工業株式会社製の商品名デンカＣＳＡ＃２０）を使用できる。これに代えて生石灰系のものや石灰−エトリンガイト複合系のものも使用可能である。
【００３８】
〔Ｍ１〕の調合において、マトリックスの水結合材比が２５％未満では〔Ｆ１〕の繊維にとってはマトリックスの弾性係数と破壊靭性が高くなってマルチクラックが発生せず、１％以上の引張ひずみが発生し難い。なお、水／結合材比は、詳しくは水／（セメント＋混和材）を意味している。使用できる混和材としては、高炉スラグ微粉末、フライアッシュ、シリカフューム、石灰石微粉末等が挙げられる。
【００３９】
また、砂結合材比が１.５を超えるとＰＶＡ繊維にとってはマトリックスの弾性係数と破壊靭性が高くなってマルチクラックが発生せず、１％以上の引張ひずみが発生し難くなる。したがって、〔Ｆ１〕の繊維を用いる場合のマトリックスは水結合材比が２５％以上、好ましくは３０％以上とし、砂結合材比は１.５以下とする。しかし、この調合のマトリクスであっても、〔Ｆ１〕繊維の配合量が１vol.％以下ではマルチクラックが発生し難いので１vol.％より多くする必要がある。しかし、あまり多く配合しても効果は飽和するので３vol.％以下とする。
【００４０】
また、この繊維配合量であっても、繊維の長さが５ｍｍ未満であると、マルチクラックが発生しないので、５ｍｍ以上の長さのものを使用する必要がある。しかし、２５ｍｍより長いものを使用しても、前記の配合量ではマルチクラックが発生しなくなる。したがって〔Ｆ１〕の繊維の長さは５〜２５ｍｍとする必要があり、好ましくは６〜２０ｍｍ、さらに好ましくは８〜１５ｍｍである。
【００４１】
ウエランガムは菌体番号 Alcaligenes ATTC 31961 の菌種によって産出される微生物発酵多糖類である。各例とも三晶株式会社から販売されている粉末状のウエランガムを表示の量で添加する。ＨＥＣはヒロドキシエチルセルロースを表しており、住友精化株式会社製の商品名フジケミＨＥＣAV-15Fを使用する。
【００４２】
補修材料（ＥＣＣ）６はミキサを用いて練り混ぜ、前記のように、補修面に左官で塗りつける、ないしは、型枠を設置し流し込むことで所定の厚さを確保して被覆施工するが、短い時間（３時間程度）で仕上げるには、型枠の設置および撤去を伴わない左官施工が好適である。
【００４３】
補修材料（ＥＣＣ）６は、所定厚さを６ｍｍ、望ましくは１０ｍｍ以上とする。これ以上薄いと性能が悪くなる。
【００４４】
また、被覆施工において天端部仕上げを漏水しない面取り仕上げ８とする。
【００４５】
補修材料（ＥＣＣ）６を被覆施工後、初期乾燥防止のために被覆養生剤（ＲＩＳ２１１Ｅ、デンカ社製）を散布した。
【００４６】
次に本発明の効果を確認するための実験結果を説明する。まず、補修材料（ＥＣＣ）６の左官施工の是非については、図３に示すように鋼製のパネルに接着材料５を塗布し、その上から左官仕上げの要領で補修材料（ＥＣＣ）６を１０ｍｍ程度で施工したが、材料のダレ等を生じることはなく、左官施工で十分施工できることが確認された。
【００４７】
補修材料（ＥＣＣ）６の遮水性評価については、微細ひび割れを発生させた補修材料（ＥＣＣ）６の透水試験を実施した。実験方法は、φ１００ｍｍ×高さ１５ｍｍの供試体を、割裂試験によって、供試体にひび割れを導入した後、１５ｋＰａの圧力を作用させて透水試験を行った。割裂試験の際、π型ゲージを取り付け、ひずみが１０００μに達するまで載荷を行った。
【００４８】
前記透水試験ではアウトプット法を採用し、試験時間を２４時間以上として、時間当りの透水量が安定するまで試験を実施し、その透水量によって遮水性を評価した。
【００４９】
［実験結果］
補修材料（ＥＣＣ）６の供試体及びモルタル供試体の時間当たりの透水量と経過時間の関係を、それぞれ図４に示す。これらの図より、モルタルに比べて補修材料６の透水量は、微量であった。これは、補修材料６のひび割れ幅が微細な範囲に制御されたためと考えられる。
図５に、ひずみを導入した補修材料（ＥＣＣ）６の供試体における試験終了後のひび割れ拡大状況を写真として示す。同写真に示すように、補修材料（ＥＣＣ）６の場合、ひび割れが白色の析出物で充てんされている状態であったことより、ＥＣＣショット供試体では、微細なひび割れが析出物で充てんされたことにより、透水量が経時に伴って減少したものと考えられる。以上の試験結果より、補修材料（ＥＣＣ）６は非常に高い遮水性を有することが確認された。
【００５０】
本発明は、接着材料５は珪砂を混ぜ合わせて用いることによって、補修材料６と鋼板の付着性を確保するものであり、この方法による補修材料（ＥＣＣ）６の付着性を評価した。
【００５１】
実験方法は、１ｍ×１ｍの鋼板に、予め珪砂を混ぜ合わせた接着材料５を塗布し、１０mmの厚さで補修材料６を打ち込む。その後、２８日間の封かん養生を行い、建研式の引張試験器７（図６）による付着試験を行った。
【００５２】
［実験結果］
下記表４に引張試験結果一覧を示す。８個のデータで最大値及び最小値を抜いたデータの平均値を示す。剥がれた箇所は、補修材料（ＥＣＣ）６の部から全て剥がれる結果となり、付着強度が２．０Ｎ／mm２以上であることから、接着材料５の付着が十分に確保されていることが確認された。
【表４】
2015183451.tif 000006
【００５３】
鋼板と補修材料（ＥＣＣ）６の付着界面からの水の浸入が懸念されるため、界面の遮水性を評価した。実験方法としては、界面の遮水性を確認するために、透水試験を実施する。透水試験はアウトプット法とし、供試体は、図６に示すようにφ１００mm×ｈ１００mmの寸法として、鋼板を挟み込むように補修材料（ＥＣＣ）６を打ち込んだものとした。鋼板と補修材料（ＥＣＣ）６の界面には、予め珪砂を混ぜ合わせた接着材料５を塗布する。補修材料（ＥＣＣ）６の打込み後の供試体の養生方法は２８日間の標準養生とした。透水試験用の圧力容器内に、供試体を設置し、エポキシ樹脂及びコーキング材を用いて隙間をシールした。圧力容器に蓋を取り付け密閉した後、圧力容器内に注水し、コンプレッサーを用いて圧力を加えた。なお、載荷圧力は０．０５ＭＰａとし、載荷時間を２４時間とした。
【００５４】
［透水試験結果］
０．０５ＭＰａ、載荷時間２４時間後の透水量は３つの供試体全てにおいて、透水量が０mlであったことから、界面の遮水性が十分に確保されていることが確認された。
【００５５】
試験施工とて、事前に、減厚調査を行うために、根巻コンクリートのはつり作業及びケレン作業（３種ケレン程度）を行い、錆及び汚れ等を落とした。ケレン作業箇所は、根巻コンクリート天端から１００mm程度行なった。
次に、接着材料５として、高耐久型エポキシ樹脂接着剤［商品名  ＫＳボンド（鹿島道路社製、２液混合タイプ）］を用い、予め珪砂を混ぜ合わせたものを、刷毛等を使用して塗布した。
補修材料（ＥＣＣ）６の製造には、ミキサを使用し、３２Ｌ×２バッチの練混ぜを行った。磁石付き仕上げ定規を鋼製橋脚に取り付け、金ゴテによる施工を行った。
天端部の仕上げについては、滞水しない形状とした。この仕上げには、面取り用ゴテを用いて面取り仕上げ８とする。補修材料（ＥＣＣ）６の打設完了後、初期乾燥防止のため打設箇所に被膜養生剤（ＲＩＳ２１１Ｅ、デンカ社製）を散布した。
【００５６】
試験施工の品質管理として、前記室内及び試験施工における補修材料６の品質規格を下記表５に示す。室内試験では空気量を確認し、試験施工では引張及び圧縮強度の確認を行った。
【表５】
2015183451.tif 000007
（１）フレッシュ性状試験結果
フレッシュ性状試験結果を下記表６に示す。全ての項目において目標値を満足する結果であった。
【表６】
2015183451.tif 000008
（２）圧縮強度試験結果
材齢２８日における圧縮強度試験結果を下記表７に示す。試験結果より、目標値３０N/mm２以上を満足する結果であった。
【表７】
2015183451.tif 000009
（３）引張強度試験結果
引張強度試験では、図８に示す島津製作所社製のオートグラフ試験機（最大荷重５０ｋＮ）を用いて実施した。また、引張試験結果を下記表８および図９に示す。引張降伏強度、引張終局ひずみともに目標値を満足する結果であった。
【表８】
2015183451.tif 000010
【図面の簡単な説明】
【００５７】
【図１】本発明の鋼製橋脚基礎部の補修工法の説明図である。
【図２】本発明の工程を示すフローチャートである。
【図３】施工性確認試験の概要を示す斜視図である。
【図４】補修材料（ＥＣＣ）の経過時間と透水量の関係を示すグラフである。
【図５】補修材料（ＥＣＣ）の供試体における試験終了後のひび割れ拡大状況を示す説明図である。
【図６】引張試験器の説明図である。
【図７】供試体の概要を示す斜視図である。
【図８】オートグラフ試験機の説明図である。
【図９】直接―軸引張試験における応力とひずみの関係を示すグラフである。
【図１０】従来例を示す縦断側面図である。
【符号の説明】
【００５８】
１…鋼製橋脚基礎部            ２…根巻きコンクリート
３…接着界面                  ４…被覆層
５…接着材料                  ６…補修材料
７…引張試験器                ８…面取り仕上げ
【図１】
2015183451.tif 000011
【図２】
2015183451.tif 000012
【図３】
2015183451.tif 000013
【図４】
2015183451.tif 000014
【図６】
2015183451.tif 000015
【図７】
2015183451.tif 000016
【図８】
2015183451.tif 000017
【図９】
2015183451.tif 000018
【図１０】
2015183451.tif 000019
【図５】
2015183451.tif 000020